(57)【特許請求の範囲】
【請求項１】
表面層、裏面層、及びこれら両層間に配置され吸水性ポリマーを含有する吸収層を具備し、使用後に付着した血液を水で洗い流すことができる生理用ナプキンであって、
金属イオン捕捉剤を前記生理用ナプキンに含有されている吸水性ポリマー１００質量部に対して２００〜２０００質量部含有し、下記手順１〜３に従って血液が注入され且つ洗浄された後の該血液によって赤色に染まった赤色部分の赤色度合いａ*値が、７以下である生理用ナプキン。
手順１：生理用ナプキンの表面層側から該生理用ナプキンに血液１２ｇを注入し、室温２５℃の環境下で３０分間放置後、水温２５℃、硬度５°ＤＨの水で該生理用ナプキンを３分間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計を用いて赤色度合いａ*値を測定する。
手順３：前記手順２で得られた５つの測定値から最大値及び最小値を除いた３つの測定値の平均を、生理用ナプキンの赤色度合いａ*値とする。
【請求項２】
表面層、裏面層、及びこれら両層間に配置され吸水性ポリマーを含有する吸収層を具備する生理用ナプキンであって、
前記吸水性ポリマーとして遠心保持量が２０ｇ／ｇ以上、ボルテックス法による吸水速度が２５秒未満である吸水性ポリマーを、前記吸収層中に５〜５０ｇ／ｍ2含有し、
金属イオン捕捉剤を前記生理用ナプキンに含有されている吸水性ポリマー１００質量部に対して２００〜２０００質量部含有し、且つ
前記生理用ナプキンを水温２５℃、ｐＨ６．５のイオン交換水５００ｍＬに３０分間浸漬した後に測定した該イオン交換水のｐＨが、６．５以上である生理用ナプキン。
【請求項３】
前記金属イオン捕捉剤が水溶性であり、且つ下記塩化カルシウム水溶液に濃度が０．３３ｇ／Ｌとなるように該金属イオン捕捉剤を溶解して得られた水溶液のカルシウムイオン濃度が水温２５℃において７ｐｐｍ以下となる、金属イオン捕捉能を有している請求項２記載の生理用ナプキン。
塩化カルシウム水溶液：水温２５℃、ｐＨ６．５のイオン交換水に、塩化カルシウムを、カルシウムイオン濃度が２５．５ｐｐｍとなるように溶解させて得られた塩化カルシウム水溶液。
【請求項４】
前記金属イオン捕捉剤が、前記吸収層と前記裏面層との間に存在する請求項１〜３の何れかに記載の生理用ナプキン。
【発明の詳細な説明】
【技術分野】
【０００１】
本発明は、生理用ナプキンに関し、特に使用後水洗いによって経血の赤みを容易に除去できる生理用ナプキンに関する。
【背景技術】
【０００２】
インドネシア、マレーシア等を主な居住圏とするマレー民族に代表される一部の人々は、使用済みの生理用ナプキンを水で洗浄し、吸収した経血等を洗い流してから廃棄する習慣がある。この洗浄習慣は、「血は不浄な物」とするイスラム教の影響や、「不潔な人と思われたくない」との理由によるものの様である。
従来、マレー民族居住圏で主に使用されてきた生理用ナプキンは、吸水性ポリマーを含んでおらず、パルプ繊維を主体とした吸収性材料で構成されているため、水洗が可能であり、吸収した経血等を水で洗い流すことができるものであった。
【０００３】
しかし、吸水性ポリマーを含んでいない生理用ナプキンは、吸収表面に吸収した体液が滲み出すいわゆる液戻りを起こすおそれがあるなど、吸水性能に改善すべき点がある。そこで、吸水性ポリマーを含んでいない従来の水洗可能な生理用ナプキンは、パルプ繊維を多量に使用することで吸収性能の不足を補っている。そのため、斯かる従来の水洗可能な生理用ナプキンは、厚みが厚く、特に折り畳まれ包装されている状態で嵩張りやすくて、持ち歩きに不便であると共に、装着感が悪いことから、厚みの薄い生理用ナプキンが望まれていた。
【０００４】
吸水性能に優れた薄型生理用ナプキンを実現するには、吸水性ポリマーの使用が効果的である。しかしながら、我々の研究によると、吸水性ポリマーを含むナプキンは水洗が困難であり、使用後に水で洗浄しても経血等を充分に洗い流すことが難しく、上述の人々が使用するには問題があった。
【０００５】
吸水性ポリマーが使用され且つ水洗が容易な生理用ナプキンは未だ提供されていない。そもそも、着用中には十分は吸水性能を発揮しながら水洗いが容易な生理用ナプキン、即ち、被水洗能を有しており、使用後に付着した血液を水で洗い流すことができる生理用ナプキンを提供すること自体が、技術課題とされていないのが現状である。
しかし、ナプキンの洗浄習慣がある人々は、上述の居住圏以外の地域にも存在すると考えられ、世界的にみると、吸水性ポリマーが使用され且つ水洗が容易な生理用ナプキンに対する需要は、無視できないものである。
【０００６】
このような現状に鑑み、本発明者らは、吸水性ポリマーが使用され且つ水洗いが容易な生理用ナプキンについて種々検討した結果、金属イオン捕捉剤を含有させたナプキンは水洗いが容易であるとの知見を得た。
【０００７】
吸水性ポリマーが使用された生理用ナプキンや使い捨ておむつ等の吸収性物品において、キレート剤等の金属イオン捕捉剤を使用することは従来行われていることであるが（例えば、特許文献１〜５参照）、従来の吸収性物品におけるキレート剤の使用目的は、防臭、抗菌あるいは吸水性能の向上等にあり、水洗いが容易な生理用ナプキンの提供とは無関係である。従って、特許文献１〜５に記載のキレート剤に関する技術は、あくまで防臭、抗菌又は吸水性能の向上を達成するためのものであり、特許文献１〜５に記載の技術を利用しても、水洗いが容易な生理用ナプキンを得ることはできない。
【０００８】
【特許文献１】特表２００２−５０９４５１号公報
【特許文献２】特開２００３−５２７４６号公報
【特許文献３】特開２０００−３５０７４４号公報
【特許文献４】特表平５−１４９号公報
【特許文献５】特開平８−５２２０３号公報
【発明の開示】
【発明が解決しようとする課題】
【０００９】
従って、本発明の目的は、吸水性ポリマーを含有し且つ水洗いが容易な生理用ナプキンを提供することにある。
【課題を解決するための手段】
【００１０】
本発明（第１発明）は、表面層、裏面層、及びこれら両層間に配置され吸水性ポリマーを含有する吸収層を具備し、使用後に付着した血液を水で洗い流すことができる生理用ナプキンであって、金属イオン捕捉剤を含有し、下記手順１〜３に従って血液が注入され且つ洗浄された後の該血液によって赤色に染まった赤色部分の赤色度合いａ*値が、７以下である生理用ナプキンを提供することにより、前記目的を達成したものである。
手順１：生理用ナプキンの表面層側から該生理用ナプキンに血液１２ｇを注入し、室温２５℃の環境下で３０分間放置後、水温２５℃、硬度５°ＤＨの水で該生理用ナプキンを３分間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計を用いて赤色度合いａ*値を測定する。
手順３：前記手順２で得られた５つの測定値から最大値及び最小値を除いた３つの測定値の平均を、生理用ナプキンの赤色度合いａ*値とする。
【００１１】
また本発明（第２発明）は、表面層、裏面層、及びこれら両層間に配置され吸水性ポリマーを含有する吸収層を具備する生理用ナプキンであって、前記吸水性ポリマーとして遠心保持量が２０ｇ／ｇ以上、ボルテックス法による吸水速度が２５秒未満である吸水性ポリマーを、前記吸収層中に５〜５０ｇ／ｍ2含有し、金属イオン捕捉剤を前記生理用ナプキンに含有されている吸水性ポリマー１００質量部に対して２００~２０００質量部含有し、且つ前記生理用ナプキンを水温２５℃、ｐＨ６．５のイオン交換水５００ｍＬに３０分間浸漬した後に測定した該イオン交換水のｐＨが、６．５以上である生理用ナプキンを提供することにより、前記目的を達成したものである。
【発明の効果】
【００１２】
本発明の生理用ナプキンは、吸水性ポリマーが含有されているにもかかわらず、水洗い中に破れにくく、しかも水洗いによって吸収した経血等を水できれいに洗い流すことが容易であるため、使用後のナプキンを水で洗浄してから廃棄する習慣がある人々に好適である。また、本発明の生理用ナプキンは、吸水性ポリマーを含んでいるため、液戻りが少ない等の吸収性能が良く、更に、厚みを薄く設計することが可能であるため、嵩張らず、携帯性及び装着感に優れる。
【発明を実施するための最良の形態】
【００１３】
以下、先ず、第１発明の生理用ナプキンを、その好ましい実施形態に基づき図面を参照しながら説明する。図１には、本実施形態の生理用ナプキンの平面図が示されている。図２は図１におけるＸ−Ｘ線断面図である。
【００１４】
本実施形態の生理用ナプキン１（以下、ナプキン１とも呼ぶ）は、表面層、裏面層、及びこれら両層間に配置され吸水性ポリマーを含有する吸収層を具備している。より具体的には、ナプキン１は、図１に示すように、縦長の形状をしており、液透過性の表面層としての表面シート２、液不透過性の裏面層としての裏面シート３、及びこれら両シート２，３間には液保持性の吸収体４を具備している。吸収体４は、吸収性材料として吸水性ポリマー４１及び繊維４２を含有する吸収層４３と、該吸収層４３の略全体を被覆する被覆シート（図示せず）とを具備している。
【００１５】
図２に示すように、表面シート２は、縦長の吸収体４の肌当接面（上面）の全域を覆い、吸収体４の長手方向左右両側縁から延出して吸収体４の非肌当接面（下面）側に巻き込まれている。吸収体４の非肌当接面側に巻き込まれた表面シート２は、その巻き込まれた部分が、吸収体４の非肌当接面側に配された裏面シート３と接合されている。表面シート２は、従来公知のものと同様の材料から構成することができ、例えば親水性の不織布や開孔フィルム等が用いられる。裏面シート３は、例えば液不透過性のフィルムシートから構成されており、この液不透過性のフィルムシートは水蒸気透過性を有していてもよい。吸収体４を被覆する前記被覆シートとしては、例えば親水性の繊維シート、穿孔フィルム等が用いられる。この親水性の繊維シートとしては、例えばティッシュペーパー等の紙や各種不織布を用いることができる。
尚、本明細書において、「肌当接面」は、ナプキン着用時に着用者の肌側に向けられる面であり、「非肌当接面」は、ナプキン着用時に下着側（着用者の肌側とは反対側）に向けられる面である。また、「長手方向」は、ナプキン又は各種部材の長辺方向に沿う方向（図１中では上下方向）であり、「幅方向」は、長手方向と直交する方向である。
【００１６】
吸収層４３に含有されている吸水性ポリマー４１としては、当該技術分野において通常用いられているものを適宜用いることができる。例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられ、これらの１種を単独で又は２種以上を混合して用いることができる。また、吸水性ポリマー４１としては、通常は粒子状のものが用いられるが、繊維状のものでもよい。粒子状の吸水性ポリマーには、その形状の違いから、不定形タイプ、塊状タイプ、俵状タイプ、球粒凝集タイプ、球状タイプ等があるが、何れのタイプも用いることができる。
【００１７】
吸収層４３に含有されている吸水性ポリマー４１としては、遠心保持量が２０ｇ／ｇ以上、ボルテックス（Vortex）法による吸水速度が２５秒未満である吸水性ポリマー（以下、高吸水性ポリマーと言う）が好ましく用いられる。後述する第２発明では、高吸水性ポリマーは必須成分である。本発明では、このような高吸水性ポリマーを使用した場合でも、金属イオン捕捉剤を多く含有させることで、水洗い時に過度な力を必要とせず、素早く経血の赤みを除去することが可能となり、洗浄中にナプキンが破けることを有効に防ぐことができる。尚、本発明においてはボルテックス法による吸水速度の評価を、時間を測定することで評価しているため、測定時間が短いほど吸水速度が速いとみなされる。前記遠心保持量及び前記吸水速度は、それぞれ下記測定方法によって測定される。
【００１８】
＜遠心保持量の測定方法＞
飽和吸水量の測定は、ＪＩＳ  Ｋ  ７２２３（１９９６）に準拠して行う。ナイロン製の織布（メッシュ開き２５５、三力製作所販売、品名：ナイロン網、規格：２５０×メッシュ巾×３０ｍ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。測定試料である吸水性ポリマー１．００ｇを精秤し、作製したナイロン袋の底部に均一になるように入れる。試料の入ったナイロン袋を、２５℃に調温した生理食塩水（０．９重量％塩化ナトリウム水）に浸漬させる。浸漬開始から３０分後にナイロン袋を生理食塩水から取り出し、１時間垂直状態に吊るして水切りした後、遠心脱水器（コクサン（株）製、型式  H−１３０C特型）を用いて脱水する。脱水条件は、１４３Ｇ（８００ｒｐｍ）で１０分間とする。脱水後、試料の重量を測定し、次式に従って目的とする遠心保持量を算出する。
遠心保持量（ｇ／ｇ）＝（ａ’−ｂ−ｃ）／ｃ  ；式中、ａ’は遠心脱水後の試料及びナイロン袋の総重量（ｇ）、ｂはナイロン袋の吸水前（乾燥時）の重量（ｇ）、ｃは試料の吸水前（乾燥時）の重量（ｇ）を表す。測定は５回行い（ｎ＝５）、上下各１点の値を削除し、残る３点の平均値を測定値とした。
【００１９】
＜ボルテックス法による吸水速度の測定方法＞
１００ｍＬのガラスビーカーに、生理食塩水（０．９重量％塩化ナトリウム水）５０ｍＬとマグネチックスターラーチップ（中央部直径８ｍｍ、両端部直径７ｍｍ、長さ３０ｍｍで、表面がフッ素樹脂コーティングされているもの）を入れ、ビーカーをマグネチックスターラー（アズワン製HPS−１００）に載せる。マグネチックスターラーの回転数を６００±６０ｒｐｍに調整し、生理食塩水を攪拌させる。測定試料である吸水性ポリマー２．０ｇを、攪拌中の食塩水の渦の中心部で液中に投入し、ＪＩＳ  Ｋ  ７２２４（１９９６）に準拠して該吸水性ポリマーの吸水速度（秒）を測定する。具体的には、吸水性ポリマーのビーカーへの投入が完了した時点でストップウォッチをスタートさせ、スターラーチップが試験液に覆われた時点（渦が消え、液表面が平らになった時点）でストップウォッチを止め、その時間（秒）をボルテックス法による吸水速度として記録する。測定はｎ＝５測定し、上下各１点の値を削除し、残る３点の平均値を測定値とした。尚、これらの測定は２３±２℃、湿度５０±５％で行い、測定の前に資料を同環境で２４時間以上保存した上で測定する。
【００２０】
高吸水性ポリマーの遠心保持量は、特に２０〜５０ｇ／ｇ、とりわけ２０〜４０ｇ／ｇであることが好ましい。遠心保持量が当該範囲にあると、ナプキンにおける経血の吸収性能が高く、ナプキンの薄型化も可能になる。
また、高吸水性ポリマーのボルテックス法による吸水速度は、特に５〜２５秒、とりわけ７〜２０秒であることが好ましい。該吸水速度が当該範囲にあると、着用中の経血の漏れが一層効果的に防止される。
遠心保持量及びボルテックス法による吸水速度がそれぞれ前記範囲内にある高吸水性ポリマーとしては、例えば、従来市販されている平均粒径を制御した吸水性ポリマーを用いることができ、その好ましい平均粒径の範囲は、３５０〜１５０μｍであり、更に好ましくは３１０〜１８０μｍである。吸水性ポリマーの平均粒径は下記測定方法によって測定される。
【００２１】
＜吸水性ポリマーの平均粒径の測定方法＞
ＪＩＳ  Ｚ  ８８０１で規定された目開き８５０、６００、５００、３５５、３００、２５０、１５０の７種類の標準篩（例えば東京スクリーン社製の標準篩）及び受け皿を、目開き８５０の篩を最上位にして垂直方向にこの順で配し、目開き８５０の篩上に５０ｇの吸水性ポリマーを載せ、振とう機（例えばレッチェ社製、ＡＳ２００型）を用いて篩分けする。振とうの条件は、５０Ｈｚ、振幅０．５ｍｍ、振とう時間１０分間とする。篩い分け作業後、各篩上及び受け皿上にある吸水性ポリマーの重量をそれぞれ測定する。篩い分けは３回行い、３回の平均値を各篩上の吸水性ポリマーの重量とする。得られた各篩上の吸水性ポリマーの重量を５０で除して相対頻度を求め、粒度累積曲線を描く。累積曲線の中央累積値（５０％）に相当する粒子径を、吸水性ポリマーの平均粒径とする。
【００２２】
吸収層４３中における高吸水性ポリマーの散布量は、５〜５０ｇ／ｍ2である。高吸水性ポリマーは経血を吸収することに関しては非常に有効である反面、ナプキンの水洗い時には洗浄水を素早く且つ多量に吸水して膨潤し、これが原因となって経血によるナプキンの赤みが十分に除去できなかったり、ナプキンの破れを引き起こすことがある。しかし、吸収層中における高吸水性ポリマーの散布量を上記範囲に設定した場合には、後述する金属イオン捕捉剤を特定量併用することにより、そのような問題を解決することが可能となる。吸収層４３中の好ましい高吸水性ポリマーの散布量は、ナプキンの吸収性能と水洗い性（赤み除去と洗浄時の破れ防止）を高いレベルで両立する観点から、１０〜３５ｇ／ｍ2、特に１５〜３０ｇ／ｍ2である。
【００２３】
上述した高吸水性ポリマーによる作用効果をより確実に奏させるようにする観点から、ナプキン１（吸収層４３）に含有されている全ての吸水性ポリマー４１のうち、高吸水性ポリマーの含有量は、全ての吸水性ポリマー４１の合計質量に対して、好ましくは８０質量％以上、更に好ましくは９０質量％以上、特に好ましくは１００質量％であり、ナプキン１に含有されている吸水性ポリマーの全てが高吸水性ポリマーであると、作用効果の点で理想的である。
高吸水性ポリマーに加えて、これ以外の吸水性ポリマーを用いる場合、該吸水性ポリマーとしては、当該技術分野において通常用いられているものを特に制限なく用いることができる。
【００２４】
尚、本明細書において、「質量」は、特に断りがない限り、「乾燥時の質量」を意味する。ナプキン及びナプキンの構成部材についての「乾燥時の質量」は、以下のようにして測定する。
乾燥時の質量の測定方法：測定対象物を温度２５℃、湿度３０％の恒温高湿状態の環境下に２４時間放置した後、該環境下にて質量を測定し、その測定値を、測定対象物の「乾燥時の質量」とする。
【００２５】
吸収層４３中における吸水性ポリマー４１（高吸水性ポリマーを含む全ての吸水性ポリマーの総称）の含有量は、液吸収性及び洗浄のし易さの観点から、吸収層４３の全質量に対して、好ましくは１〜２５質量％、更に好ましくは２〜１５質量％である。
【００２６】
ナプキン１（吸収層４３）に含有されている全ての吸水性ポリマー４１のうち、粒径２５０μｍ未満の吸水性ポリマーの含有量は、２０質量％未満、特に１５質量％未満であることが、長時間の着用時においてナプキン１内への液の吸収時間が短く、漏れが生じにくくなると共に、赤みが除去されやすくなるので好ましい。
また、粒径２５０μｍ未満の吸水性ポリマーの含有量が上記範囲にあることに加えて、更に、粒径１５０μｍ未満の吸水性ポリマーの含有量が５質量％未満、特に３質量％未満であると、上記効果がより確実に奏されるようになるので好ましい。
【００２７】
前記の「粒径２５０μｍ未満の吸水性ポリマーの含有量」及び「粒径１５０μｍ未満の吸水性ポリマーの含有量」は、それぞれ下記測定方法によって測定される。尚、下記測定方法から明らかなように、ここでいう、「粒径２５０μｍ未満あるいは１５０μｍ未満の吸水性ポリマー」は、球状あるいは球状に近い粒状の形状を有する吸水性ポリマーに限定されるものではなく、吸水性ポリマーの形状は問わない。
【００２８】
＜吸水性ポリマーの粒径分布の測定方法＞
ＪＩＳ  Ｚ  ８８０１で規定された目開き２５０、１５０の２種類の標準篩（例えば東京スクリーン社製の標準篩）及び受け皿を、目開き２５０の篩を最上位にして垂直方向にこの順で配し、目開き２５０の篩上に、ナプキン１（吸収層４３）に含有されている吸水性ポリマーを載せ、振とう機（例えばレッチェ社製、ＡＳ２００型）を用いて篩分けする。振とうの条件は、５０Ｈｚ、振幅０．５ｍｍ、振とう時間１０分間とする。篩い分け作業後、目開き２５０、１５０の篩上及び受け皿上にある吸水性ポリマーの質量をそれぞれ測定する。篩い分け作業後においては、「粒径２５０μｍ以上の吸収性ポリマー」は目開き２５０の篩上にあり、「粒径２５０μｍ未満の吸水性ポリマー」は、目開き１５０の篩上及び受け皿上にあり、「粒径１５０μｍ未満の吸水性ポリマー」は受け皿上にある。篩い分けは３回行い、３回の平均値を各篩上の吸水性ポリマーの質量とする。得られた各篩上の吸水性ポリマーの質量を全質量に対する質量百分率として計算し、各粒径の存在比率を算出する。
【００２９】
ナプキン１は、上述した高吸水性ポリマーを含有していることにより、薄型にすることが可能である。ナプキン１の厚みは、ナプキン1の薄型化と液吸収性の良好なバランスを図る観点から、好ましくは２〜７ｍｍ、更に好ましくは２．５〜６．０ｍｍである。
同様の観点から、吸収体４の坪量は、好ましくは２００〜４００ｇ／ｍ2、更に好ましくは２４０〜３００ｇ／ｍ2である。
ここでいうナプキンの厚みは、７ｇ／ｃｍ2荷重下におけるナプキンの厚みを意味し、次の方法によって測定される。
【００３０】
＜厚みの測定方法＞
測定対象の製品（ナプキン）の全体を、表面シート側を上にして平らな場所にシワや折れ曲がりがないように載置し、吸収体が配されている領域の上面に、７ｇ／ｃｍ2の荷重を掛け、その状態下での厚みを測定する。厚みの測定には、厚み計PEACOCK DIAL UPRIGHT GAUGES R5-C(OZAKI MFG.CO.LTD.製）を用いる。このとき、厚み計の先端部と製品との間の測定部分にプレート（厚さ５ｍｍ程度のアクリル板）を配置して、荷重が７ｇ／ｃｍ2となるようにプレートの大きさを調整する。プレートの形状は、円形又は正方形とする。
【００３１】
吸収層４３に含有されている繊維４２としては、当該技術分野において通常用いられているものを適宜用いることができる。例えば、木材パルプや植物パルプ等の天然繊維、キュプラやレーヨン等の再生繊維、アセテート等の半合成繊維、ポリオレフィン類、ポリアミド類、ポリエステル類等の合成繊維等が挙げられ、これらの１種を単独で又は２種以上を混合して用いることができる。
【００３２】
ナプキンの水洗い時にナプキンに付着した血液が素早く流出しやすいという観点から、繊維４２として、ポリオレフィン類等の合成繊維に親水化処理を施したもの（親水性合成繊維）又は前記天然繊維に架橋処理を施した架橋パルプを含むことが好ましい。特に性合成繊維を含むと、水洗い時ナプキンを絞ったときに水がナプキン内に残りにくいので好ましい。
吸収層４３に含有されている全繊維４２に占める、前記親水性合成繊維と前記架橋パルプとの合計は、好ましくは２０〜１００質量％、更に好ましくは３５〜８０重量％である。また、前記親水性合成繊維と前記架橋パルプとの含有重量比（親水性合成繊維／架橋パルプ）は、好ましくは１００／０〜２０／８０、更に好ましくは９０／１０〜３５／６５である。
合成繊維の親水化処理の方法としては、例えば、合成繊維に親水性物質を練りこむ方法、合成繊維の表面を界面活性剤により親水化処理する方法が挙げられる。尚、繊維４２として前記親水性合成繊維を用いる場合、繊維４２が全て上述の天然繊維又は再生繊維である場合に比べ、吸収性能の低下が懸念されるため、吸水性ポリマー４１の量を増量する（繊維４２が全て上述の天然繊維又は再生繊維である場合における吸水性ポリマー４１の含有重量に対して、好ましくは１．２〜２倍）等の対策をとることが好ましい。
【００３３】
吸収層４３中における繊維４２の含有量は、吸液性と赤み除去の良好なバランスを得る観点から、吸収層４３の全質量に対して、好ましくは６５〜９９重量％、更に好ましくは７５〜９８重量％である。
【００３４】
吸収体４の吸収層４３は、主に吸水性材料（本実施形態では吸水性ポリマー４１及び繊維４２）から構成される。吸収層４３中における吸水性材料の含有量は、吸収層４３の全質量に対して、好ましくは９０質量％以上、更に好ましくは９５質量％である。
吸収層４３中における吸水性材料の含有量は、吸水性能の点では１００質量％であることが好ましいが、吸収層４３には吸収性材料の他に、必要に応じ、吸湿剤、消臭剤等を含有させることが可能である。吸湿剤としてはシリカゲル等が挙げられ、消臭剤としては活性炭、活性白土、銀含有化合物等が挙げられる。
【００３５】
本実施形態のナプキン１は、金属イオン捕捉剤を含有している。金属イオン捕捉剤は、ナプキン１の水洗いによる経血に起因する赤みの除去に有効な物質である。尚、金属イオン捕捉剤については、後述する第２発明の実施形態において詳細に説明する。
【００３６】
ナプキン１は、金属イオン捕捉剤を含有することにより被水洗能を実現可能にしており、使用後にナプキン１に付着した血液を水で洗い流すことができるものである。より具体的には、ナプキン１は、下記手順１〜３に従って血液が注入され且つ洗浄された後の該血液によって赤色に染まった赤色部分の赤色度合いａ*値が、７以下、好ましくは５以下、特に好ましくは１以下である。
【００３７】
手順１：生理用ナプキンの表面層側から該生理用ナプキンに血液１２ｇを注入し、２５℃の環境下で３０分間放置後、水温２５℃、硬度５°ＤＨの水で該生理用ナプキンを３分間洗浄し、しかる後、該生理用ナプキンを手で絞り、ナプキン内部に含まれている水道水を可能な限り絞り出す。
手順２：前記手順１で得られた湿潤状態の生理用ナプキンの表面層側における、血液によって赤色に染まった赤色部分の最も赤みの強い点５箇所について、分光色差計を用いて赤色度合いａ*値を測定する。
手順３：前記手順２で得られた５つの測定値から最大値及び最小値を除いた３つの測定値の平均を、生理用ナプキンの赤色度合いａ*値とする。
【００３８】
前記手順１〜３に従って得られたａ*値は、金属イオン捕捉剤を含有することによってナプキンが有するようになった被水洗能の優劣を評価する尺度となるものであり、ａ*値が小さいほど、赤色部分の赤色の度合いが低く、血液が洗浄によってきれいに洗い流されていることを意味する。金属イオン捕捉剤を含有しているナプキンであっても、ａ*値が７を越える場合には、吸収された経血等がきれいに洗い流されておらず、実用上充分な被水洗能を有しているとは言い難い。これに対し、上述の如き構成を有する本実施形態のナプキン１は、ａ*値が７以下であり、実用上充分な被水洗能を有している。
【００３９】
前記手順１〜３において、ナプキンに注入する血液としては馬の血液を用いる。より具体的には、（株）日本バイオテスト研究所製の馬脱繊維血液を用いた。この馬脱繊維血液の粘性は、東機産業（株）製の（Ｂ型）粘度計ＴＶＢ−１０Mによる測定（測定温度２５℃、ロータ  Lアダプタ）で、１５ｍＰａ・Ｓ未満である。
また、前記手順１〜３において、ナプキンの洗浄に用いる水としては、電気伝導度１μＳ／ｃｍ以下のイオン交換水に塩化カルシウムと塩化マグネシウムを溶解することにより調製される水で、カルシウムイオンとマグネシウムイオンとの含有比（カルシウムイオン：マグネシウムイオン）が７：３で且つドイツ硬度が５°ＤＨの水を用いる。
尚、使用済みの生理用ナプキンを水洗する習慣がある国の一つである、インドネシアの生活用水は、地域によってその硬度が異なるが、前記手順１〜３で用いるドイツ硬度５°ＤＨの水は、少なくともインドネシアの一部で使用されている生活用水と略同じである。
【００４０】
また、前記手順１において、血液を注入されたナプキンを洗浄前に３０分間放置する環境は、気温２５℃、湿度６０％とする。
ナプキンの洗浄は手で行ない、「一方の手で１００ｇ程度の水道水をナプキンにかけ、他方の手で該ナプキンを絞る動作」を１０秒間に３回繰り返す。即ち、１０秒間に行う動作は「水をかける→ナプキンを絞る→水をかける→ナプキンを絞る→水をかける→ナプキンを絞る」である。従って、前記手順１においてナプキンの３分間洗浄に使用する水の量は、水をかける動作1回で使用する水の量が上述したようにおよそ１００ｇであるので、およそ（１００×３×６×３＝）５４００ｇである。前記式において、１００×３は１０秒間に使用する水の量、１００×３×６は１分間に使用する水の量に相当する。
ナプキンに水道水をかけるときはビーカー等を利用し、水道水をかけている最中はナプキンを絞らないようにする。
手順１において、ナプキンを３分間洗浄した後で該ナプキンを手で絞るときの圧力、即ち、手の握力は通常１０〜１５ｋｇ程度である。
赤色部分を測定する際は、最も赤みの強い点５箇所を測定する。なお、この５箇所は目視又は画像処理ソフト等によって選択する。
赤色部分の赤色度合いａ*値を測定する際は、外光が入らないように測定サンプルと分光色差計とを隙間なく密接させる。分光色差計としては、日本分光製の簡易型分光色差計「ＮＦ３３３」（ペン型検出器）を用いることができる。
【００４１】
以下、本実施形態のナプキン１について更に説明する。
ナプキン１の長手方向左右両側部には防水シート５が配されている。防水シート５は、図２に示すように、ナプキン１の長手方向左右両側部において前記被覆シート（図示せず）で被覆された吸収体４の肌当接面及び非肌当接面並びに側面を被覆している。この状態下、防水シート５はその全域が表面シート２によって被覆されている。防水シート５は、例えば液不透過性の樹脂フィルム、樹脂フィルムをラミネートした紙、スパンボンド／メルトブローン／スパンボンド不織布（ＳＭＳ不織布）等から構成されている。
【００４２】
ナプキン１の肌当接面側（表面シート２側）には、その長手方向左右両側部にナプキン１の長手方向へ延びる防漏溝６，６がそれぞれ形成されている。各防漏溝６は、表面シート２と吸収体４とが表面シート２側からエンボス等の圧搾手段によって圧密化及び一体化されて形成されている。各防漏溝６は、ナプキン１の縦中心線に関してほぼ対称な形状になっている。各防漏溝６はそれらの前後端が互いに連結しており、これによって全体として閉じた形状をなしている。防漏溝６，６が形成されていることにより、防漏溝６，６によって包囲された領域が着用者の身体側へ隆起するようになるため、該領域を中心として身体形状に対するナプキンの追従性が高まり、良好なフィット性、液吸収性が得られるようになる。
【００４３】
また、各防漏溝６の外方にはナプキン１の長手方向に延びる第２の防漏溝７がそれぞれ形成されている。第２の防漏溝７は、ナプキン１の幅方向内方に向けて若干湾曲しているか、又はほぼ直線状になっている。第２の防漏溝７は、表面シート２、防水シート５及び吸収体４が、ナプキン１の肌当接面側から圧着されて形成されている。第２の防漏溝７は、その長さが防漏溝６の長さと概ね同じになっている。
第２の防漏溝７が表面シート２、防水シート５及び吸収体４を一体的に圧着し固定していることにより、防漏溝６のナプキン幅方向外方に流れた体液等が堰き止られ、ナプキン１の側部からの漏れ（横漏れ）が効果的に防止される。更に、第２の防漏溝７における表面シート２と防水シート５とが熱融着を伴うように固定されていると、表面シートによる滲み現象を抑えることができる。
尚、防漏溝６は、表面シート２と吸収体４との間に防水シート５を介さずに形成されているため、防水シート５を介して形成されている第２の防漏溝７に比して溝の深さが深く、その底部が吸収体４の非肌当接面側に近接しており、このような構成の防漏溝６の存在によって、ナプキン１の洗浄作業がより容易になる。
このように防漏溝６及び第２の防漏溝７が形成されていることによって、生理用ナプキンの洗浄作業（洗浄手順）におけるナプキンの分解を抑えることができるため、洗浄操作がおこないやすく、血液の洗い流しが容易に行えるようになる。
【００４４】
ナプキン１の非肌当接面側（裏面シート３側）には、ナプキン１を下着に固定するための粘着部８が形成されている。本実施形態においては、ナプキン１の長手方向の全長の６０〜９０％程度の長さを有する所定幅の２本の粘着部８，８が、ナプキン１の幅方向に所定間隔を置いて並列配置されている。
【００４５】
ナプキン１の長手方向前後両端部それぞれには、吸収体４の長手方向端部（図示せず）から長手方向外方に離間した位置にエンドシール部９が形成されている。本実施形態におけるエンドシール部９は、表面シート２、防水シート５及び裏面シート３を一体化して形成されている。より具体的には、本実施形態においては、表面シート２、防水シート５及び裏面シート３は吸収体４の長手方向前後両端それぞれから長手方向に延出しており、その延出部分において互いに熱エンボス処理により接合されてエンドシール部９が形成されている。エンドシール部９は、ナプキン１の洗浄時（湿潤時）に吸収体４を構成する吸水性材料が流れ出すことを防止する効果がある。エンドシール部９には、吸収体４に用いられる水による膨潤等がおこる材料が配置されていないことが、洗浄時にエンドシール部の構成材料である各シート材料の分離をおこさない観点から好ましい。また、エンドシール部９は、シート材料の所定部位にホットメルト等の接着剤を配して熱エンボス処理によって形成されることが、シール部の柔軟性及び湿潤時のシール強度を向上・安定化させる観点からより好ましい。
【００４６】
尚、上述したエンドシール部９の如きシール部はナプキンの長手方向前後両端部だけでなく、ナプキンの長手方向両側縁部それぞれに形成しても良い。ナプキンの長手方向両側縁部におけるシール部は、例えば、表面シートや裏面シート等の吸収体以外の材料における該吸収体の幅方向端縁から幅方向外方への延出部分に熱エンボス処理を施すことにより形成することができる。
【００４７】
本実施形態のナプキン１は、通常のこの種の生理用ナプキンと同様に下着に装着して使用する。
本実施形態のナプキン１は、金属イオン捕捉剤を含有することにより被水洗能を有しているため、吸水性ポリマーを含有し実用上充分な吸収性能を有していながらも、水洗が容易であり、使用後に該ナプキン１に付着した血液を水で洗い流すことができる。特に、本実施形態のナプキン１は、該被水洗能の尺度となる、前記赤色部分の赤色度合いａ*値が、７以下であるため、吸収した経血等を水できれいに洗い流すことができ、使用後のナプキンを水で洗浄してから廃棄する習慣がある人々にとって好適に使用できる。
また、本実施形態のナプキン１は、吸水性ポリマーを含有しているため、厚みを薄く設計することが可能であり、嵩張らず、携帯性も装着感も優れたものとすることができる。
【００４８】
次に、第２発明の生理用ナプキンについて説明する。第２発明については、上述した第１発明の生理用ナプキンと異なる構成部分又は特徴的な構成部分を主として説明し、特に説明しない構成部分は、第１発明についての説明が適宜適用される。第２発明における吸水性ポリマー等のナプキンのその他の構成は、第１発明と同様にすることができる。
【００４９】
第２発明の生理用ナプキンは、金属イオン捕捉剤を該ナプキンに含有されている吸水性ポリマー１００質量部に対して２００〜２０００質量部、好ましくは２５０〜１５００質量部、更に好ましくは３００〜１２００質量部含有し、且つ該ナプキンを水温２５℃、ｐＨ６．５のイオン交換水（以下、浸漬水ともいう）５００ｍＬに３０分間浸漬した後に測定した該イオン交換水（以下、浸漬後水ともいう）のｐＨが、６．５以上である。浸漬後水のｐＨは、その水温が２５℃のときにｐＨ測定器によって測定された測定値である。尚、本明細書で「イオン交換水」とは電気伝導度が１μＳ／ｃｍ以下まで調整された水を指し、電気伝導度が当該範囲であれば、ｐＨを６．５に調整するために水酸化ナトリウム等のイオン源となる化合物を適宜加えても良い。また浸漬は、ナプキン全体が浸漬水に浸る様に容器に静置して行う。尚、浸漬時のナプキンはその肌当接面側が覆われないように、且つ破れないように折り曲げても良い。
【００５０】
このような特性を有するナプキンは、上述した第１発明と同様に、吸収した経血等を水できれいに洗い流すことができ、使用後のナプキンを水で洗浄してから廃棄する習慣がある人々にとって好適に使用できる。第２発明の生理用ナプキンに対して前記手順１〜３の処理を行った場合、前記ａ*値は、７以下、好ましくは５以下、特に好ましくは１以下である。
第２発明の生理用ナプキンに用いられる金属イオン捕捉剤、即ち、前記浸漬後水のｐＨを６．５以上とする金属イオン捕捉剤は、ナプキンの使用後（経血吸収後）において血液の赤みの原因となっているヘモグロビンと吸水性ポリマーとの親和性を低下させる能力に優れているため、結果として赤みの除去が容易となるものと考えられる。
【００５１】
浸漬後水の好ましいｐＨは、６．８〜９．５、特に７〜９であり、金属イオン捕捉剤としては、単独で斯かるｐＨ範囲を実現し得るものが好ましい。該ｐＨが斯かる範囲内にあることによって、ナプキンの赤み除去性能が更に良くなると共に、ナプキンを長時間使用したときに万一液戻り（表面シートを透過して一旦吸収体に吸収された液が該表面シートに滲み出す現象）が生じても、戻ってきた液に起因する肌のトラブルが生じ難く、肌に優しいナプキンとすることができる。
【００５２】
浸漬後水のｐＨを６．５以上とする観点から、金属イオン捕捉剤としては、当該金属イオン捕捉剤のみを浸漬水５００ｍＬに溶解して得られた溶解液のｐＨが６．５以上となるものが好ましい。該ｐＨは、該溶解液の水温が２５℃のときにｐＨ測定器によって測定された測定値である。
【００５３】
また、金属イオン捕捉剤としては、浸漬水に単独で溶解したときの溶解液のｐＨが６．５未満となるものを用いることもできるが、この場合は該金属イオン捕捉剤と共に緩衝剤等を併用することによって、浸漬後水のｐＨを６．５以上とする。緩衝剤としては、無機炭酸塩、炭酸水素塩、リン酸塩、及び硫酸塩等が挙げられる。
【００５４】
金属イオン捕捉剤としては、例えば、エチレンジアミン四酢酸（ＥＤＴＡ）四ナトリウム、ニトリロ三酢酸（ＮＴＡ）三ナトリウム、ジエチレントリアミン五酢酸（ＤＴＰＡ）五ナトリウム、ヒドロキシエチルエチレンジアミン三酢酸（ＨＥＤＴＡ）三ナトリウム、L-グルタミン酸二酢酸（ＧＬＤＡ）四ナトリウム等のアミノカルボン酸塩系金属イオン捕捉剤；ヒドロキシエチリデンジホスホン酸（ＨＥＤＰ）四ナトリウム等のホスホン酸塩系金属イオン捕捉剤；トリポリリン酸ナトリウム（ＳＴＰＰ）、ピロリン酸ナトリウム（ＴＳＰＰ）、ヘキサメタリン酸ナトリウム等の重合リン酸塩系金属イオン捕捉剤；ポリアクリル酸ナトリウム、アクリル酸／マレイン酸コポリマー等の高分子系洗剤用ビルダー；クエン酸、酒石酸、リンゴ酸、グルコン酸等の有機酸のアルカリ金属塩、又はアンモニウム塩；ゼオライト（結晶性アルミノ珪酸塩）、ケイ酸ナトリウム等の無機系金属イオン捕捉剤等が挙げられ、これらの１種を単独で又は２種以上を混合して用いることができる。これらの中でもエチレンジアミン四酢酸（ＥＤＴＡ）四ナトリウム、クエン酸三ナトリウム、クエン酸アンモニウム、酒石酸アンモニウム、酒石酸ナトリウムカリウム、リンゴ酸二ナトリウム、グルコン酸ナトリウム、トリポリリン酸ナトリウム、アクリル酸ナトリウム、ゼオライトが、単独で浸漬液に溶解したときの溶解液のｐＨが６．５以上となるので好ましい。
【００５５】
金属イオン捕捉剤として特に好ましいものは、クエン酸三ナトリウム、クエン酸アンモニウム、酒石酸アンモニウム、酒石酸ナトリウムカリウム、リンゴ酸二ナトリウムである。これらは、水溶性が高いことから、ナプキンの洗浄作業中に経血存在箇所へ移動し易く赤み除去効果が高い上、生分解性に優れる。生分解性に優れる金属イオン捕捉剤は、ナプキンを洗浄したときにでる洗浄水をそのまま排水しても環境に対する負担が少なく、環境に優しいという利点がある。これらの金属イオン捕捉剤は１種を単独で又は２種以上を混合して用いることができる。これらの中でも、ナプキンの赤みが有効に除去されかつ肌への優しさから、特にクエン酸三ナトリウムが好ましい。
【００５６】
第２発明における金属イオン捕捉剤として特に好ましいものは、前記のように浸漬後水のｐＨを６．５以上とすることに加えて更に、水溶性であり、且つ下記塩化カルシウム水溶液に濃度が０．３３ｇ／Ｌとなるように該金属イオン捕捉剤を溶解して得られた水溶液のカルシウムイオン濃度（以下、捕捉剤添加後カルシウムイオン濃度ともいう）が水温２５℃において７ｐｐｍ以下、好ましくは０〜１ｐｐｍとなる、金属イオン捕捉能（以下、カルシウムイオン捕捉能ともいう）を有しているものである。
塩化カルシウム水溶液：水温２５℃、ｐＨ６．５のイオン交換水に、塩化カルシウムを、カルシウムイオン濃度が２５．５ｐｐｍとなるように溶解させて得られた塩化カルシウム水溶液。
通常、ナプキンの洗浄に使用される洗浄水には２価の金属イオンとして主にカルシウムイオン、マグネシウムイオンが含有されているところ、前記のカルシウムイオン捕捉能を有している金属イオン捕捉剤、即ち、洗浄水中に含まれる代表的な成分であるカルシウムイオンに対して優れた捕捉能を示す金属イオン捕捉剤は、洗浄水中に存在するこれらの金属イオンの捕捉能に優れており、これらを捕捉することによって、ナプキンの水洗いによる赤みの除去を一層促進せしめるものと考えられる。従って、このようなカルシウムイオン捕捉能を有している金属イオン捕捉剤を含有しているナプキンは、特に優れた被水洗能を有しており、使用後に該ナプキンに付着した血液を、簡単に水できれいに洗い流すことができる。
【００５７】
金属イオン捕捉剤をナプキン１に含有させる方法としては、例えば、固体（粉体）として散布する方法；水等の適当な溶媒に金属イオン捕捉剤を溶解、又は分散させて水溶液を得、該水溶液をナプキン１の所定箇所（金属イオン捕捉剤を含有させたい箇所）に噴霧あるいは塗布する方法等が挙げられる。
【００５８】
金属イオン捕捉剤の存在箇所としては、経血の吸液を効率よく行う観点から、吸収体４の内部及びその周辺部位が挙げられる。吸収体４の周辺部位としては、たとえば、１）吸収体４よりも肌当接面側（例えば表面シート２と吸収体４との間）、２）吸収体４よりも非肌当接面側（例えば吸収体４と裏面シート３との間）、３）吸収体４の周縁に沿った一定幅（好ましくは３〜１５ｍｍ幅）の領域、が含まれる。ナプキン１において、金属イオン捕捉剤１０は１箇所に存在していても良く、複数箇所に存在していても良い。
【００５９】
特に好ましい金属イオン捕捉剤の存在箇所は、前記２）吸収体４よりも非肌当接面側の部位である。本発明者らが金属イオン捕捉剤の存在箇所について種々検討したところ、吸収体４よりも肌当接面側に金属イオン捕捉剤を配した形態、あるいは吸収体の内部に金属イオン捕捉剤を配した形態等よりも、吸収体４の非肌当接面側（好ましくは吸収体４と裏面シート３との間）に金属イオン捕捉剤を配した形態の方が、吸収した経血等を水できれいに洗い流すことができた。
【００６０】
本実施形態においては、金属イオン捕捉剤は、吸収層と裏面層との間に存在している。より具体的には、図２中符号１０で示す金属イオン捕捉剤は、吸収体４の非肌当接面に隣接配置された内部シート１１と裏面シート３との間に存している。図２では、説明を容易にするため、金属イオン捕捉剤１０が層を形成しているかのように記載されているが、実際には層を形成しているとは限らない。
内部シート１１の存在によって、吸収体４と金属イオン捕捉剤とが分け隔てられ、金属イオン捕捉剤が設計値以上に吸収体４内部へ侵入することが防止できる。内部シート１１としては、吸収体４を被覆する前記被覆シート（図示せず）と同様のものを用いることができる。内部シート１１の坪量は、好ましくは１０〜２０ｇ／ｍ2、厚みは、０．０５〜０．１５ｍｍである。
金属イオン捕捉剤１０は、吸収体４と共に吸収体４を被覆する前記被覆シートによって被覆されていても良く、該被覆シートの外側に配されていても良い。
【００６１】
尚、金属イオン捕捉能の指標としては、上述した捕捉剤添加後カルシウムイオン濃度を用いた指標に換えて、他の指標を用いることもできる。即ち、第２発明における金属イオン捕捉剤として特に好ましいものは、前記のように浸漬後水のｐＨを６．５以上とすることに加えて更に、水溶性であり、且つ下記測定方法によって測定されるカルシウムイオン捕捉量が１００以上である金属イオン捕捉剤が好ましく、更に２００以上となる、金属イオン捕捉能を有しているものである。このカルシウムイオン捕捉量は、金属イオン捕捉剤１ｇが捕捉できる炭酸カルシウム量をｍｇ数で表したもの（単位；ｍｇ・CaCO3／ｇ）である。
＜カルシウムイオン捕捉量の測定方法＞
１００ｍｌメスフラスコに０．１ｇの金属イオン捕捉剤を秤量し、NH4Cl−NH4OH緩衝溶液（NH4Cl＝８．５５８ｇ／ｌの水溶液を２５％アンモニア水でｐＨ１０に調整したもの）にてメスアップして捕捉剤溶液を調製する。この捕捉剤溶液に２００００ｍｇ／ｋｇ（ＣａＣＯ3換算）に相当するＣａＣｌ2水溶液（前記緩衝溶液にてｐＨ１０に調整）を０．２ｍｌずつ滴下し、カルシウム（Ｃａ）イオン濃度を測定する。滴定量と捕捉剤溶液中の残存Ｃａイオン濃度から、目的とする金属イオン捕捉剤のＣａイオン捕捉量を算出する。Ｃａイオン濃度の測定には、HORIBA  ｐＨ／イオンメーター「D−53S」、カルシウムイオン電極「6583-10C」及びカルシウムイオンチップ「7683」を用いることができる。
【００６２】
前記カルシウムイオン捕捉量が前記範囲内にある金属イオン捕捉剤の具体例としては、前記捕捉剤添加後カルシウムイオン濃度が７ｐｐｍ以下である金属イオン捕捉剤の具体例として挙げたものを挙げることができる。
【００６３】
以下に、前記の浸漬後水のｐＨ及び捕捉剤添加後カルシウムイオン濃度の測定方法を、具体例に基づいて説明する。尚、下記の測定方法においては、浸漬水（水温２５℃、ｐＨ６．５のイオン交換水）として、次のようにして調製した金属イオン水溶液を用いた。
金属イオン水溶液の調製法：水温２５℃、電気伝導度０．１μＳ／ｃｍのイオン交換水に、１Ｎ水酸化ナトリウム水溶液を適量加えてｐＨ６．５とした後、塩化カルシウム・２水和物（関東化学（株）製、特級）を、カルシウムイオン濃度が２５．５ｐｐｍとなるように溶解させて、目的の金属イオン水溶液を得る。
＜浸漬後水のｐＨの測定方法＞
前記金属イオン水溶液５００ｍＬを容量１Ｌのビーカーに入れ、この金属イオン水溶液中にナプキン１枚を全体が浸るように浸漬・静置させる。３０分後、該ナプキンを取り出し、ビーカー内に残った水溶液について、ｐＨ測定器を用いて、水温２５℃でのｐＨを測定し、その測定値を、前記「浸漬後水のｐＨ」とする。ｐＨ測定器としては、HORIBA  ｐＨメーター「twin pH B212」を用いることができる。
＜捕捉剤添加後カルシウムイオン濃度の測定方法＞
前記金属イオン水溶液に、金属イオン捕捉剤を、該金属イオン捕捉剤の濃度（金属イオン捕捉剤が水和物である場合は、水和水を除いた実分についての濃度）が０．３３ｇ／ｌとなるように溶解させて、金属イオン捕捉剤水溶液を得る。こうして得られた金属イオン捕捉剤水溶液について、HORIBA  ｐＨ／イオンメーター「D−53S」、カルシウムイオン電極「6583-10C」及びカルシウムイオンチップ「7683」を用いて、該金属イオン捕捉剤水溶液中のカルシウムイオン濃度を測定し、その測定値を、前記捕捉剤添加後カルシウムイオン濃度（捕捉剤添加後の塩化カルシウム水溶液中のカルシウムイオン濃度）とする。
【００６４】
以上、本発明をその好ましい実施形態に基づき説明したが、本発明は前記実施形態に制限されない。
例えば、本発明の生理用ナプキンは、前記実施形態が具備していた防水シート５、防漏溝６、第２の防漏溝７、粘着部８等を具備していなくても良い。また、吸収体４の長手方向両側縁それぞれからナプキン外方に延出する一対のウイング部を具備していても良い。
【実施例】
【００６５】
以下、本発明を実施例により更に具体的に説明するが、本発明は斯かる実施例に限定されるものではない。
【００６６】
〔実施例１〕
図１及び図２に示す如き生理用ナプキン（粘着部８は具備せず）を次のようにして作製し、得られたナプキンを実施例１のサンプルとした。
ホットメルト接着剤（東洋ペトロライト製Ｐ−６１８Ｂ）が塗布量５ｇ／ｍ2で塗布された坪量１６ｇ／ｍ2のティッシュペーパー（上側被覆シート）の該接着剤の塗布面上に、別途作製したパルプ繊維の繊維ウエブ（坪量２４０ｇ／ｍ2、幅７ｃｍ、長さ１７ｃｍ）を載置した。このティッシュペーパーは、繊維ウエブよりも寸法が大きい。次いで、繊維ウエブの上から、吸水性ポリマー（前記高吸水性ポリマー、遠心保持量３６ｇ／ｇ、ボルテックス法による吸水速度１２秒、粒径２５０μｍ未満の吸水性ポリマーの含有量４６．６質量％、粒径１５０μｍ未満の吸水性ポリマーの含有量１２．２質量％、日本触媒（株）製、アクアリックＣＡ−Ｗ４）０．１３ｇを該繊維ウエブ全体に均一に散布した。更に、繊維ウエブの吸水性ポリマー散布面に、該繊維ウエブと同サイズでホットメルト接着剤が塗布量５ｇ／ｍ2で塗布された内部シートとしてのティッシュペーパー（坪量１６ｇ／ｍ2）を、その接着剤の塗布面が該繊維ウエブと対向するように重ねた。該内部シート上から生分解性の金属イオン捕捉剤であるクエン酸三ナトリウム二水和物（関東化学製、特級）１．０ｇを全体に均一に散布した。次いで、繊維ウエブと同サイズでホットメルト接着剤が塗布量５ｇ／ｍ2で塗布された下側被覆シートとしてのティッシュペーパー（坪量１６ｇ／ｍ2）を、その接着剤の塗布面が前記金属イオン捕捉剤散布面と対向するように重ね、前記上側被覆シートにおける該繊維ウエブからの延出部分を該下側被覆シートの上面に巻き上げた後、該繊維ウエブの上下を反転させて、吸収層の略全体がティッシュペーパー（被覆シート）で被覆されてなる平面視において矩形形状の吸収体を得た。
【００６７】
得られた吸収体の長手方向前後両端部を曲線状にカットし、吸収体の非肌当接面側には接着剤を塗布し、該接着剤を介して吸収体の非肌当接面上に防水シートを固定した。固定された防水シートにおける吸収体の側縁部からの延出部分を吸収体の肌当接面側へ巻き上げると共に、該吸収体の肌当接面の全面を表面シートで覆い、該表面シートにおける吸収体の側縁部からの延出部分を該吸収体の非肌当接面側に巻き下げ、防水シート上の内部固定用接着剤で固定した。こうして得られたナプキン前駆体の肌当接面側に対して常法に従ってエンボス処理を施し、防漏溝６及び第２の防漏溝７を順次形成した。次いで、接着剤を塗布した裏面シートを、前記ナプキン前駆体における吸収体の非肌当接面上に固定した後、該裏面シートに非肌当接面の所定箇所に粘着剤を塗布して粘着部を形成し、更に、各シートにおける吸収体の長手方向前後両端からの延出部分において常法に従ってエンドシールを施し、該エンドシール部を曲線状にカットして、ナプキンを得た。このナプキンにおいては、表面シートは繊維太さ２．２ｄｔｅｘの芯鞘複合型繊維（芯ＰＥＴ／鞘ＰＥ）を構成繊維とする坪量２５ｇ／ｍ2の不織布からなり、裏面シートは幅７２ｍｍ、坪量２２ｇ／ｍ2のポリエチレン製フィルムからなり、長手方向の長さが２０５ｍｍ，幅方向の長さが７２ｍｍ、長手方向前後両端それぞれのエンドシール部のナプキン長手方向に沿った長さが１３ｍｍであった。
【００６８】
〔実施例２〕
実施例１において、金属イオン捕捉剤の散布箇所を、吸収体よりも肌当接面側〔表面シートに隣接する前記上側被覆シートと吸収体（パルプ繊維の繊維ウエブ）との間〕とした以外は実施例１と同様にして生理用ナプキンを作製し、これを実施例２のサンプルとした。
具体的には、ホットメルト接着剤が塗布量５ｇ／ｍ2で塗布された坪量１６ｇ／ｍ2のティッシュペーパー（上側被覆シート）の該接着剤の塗布面上に、生分解性の金属イオン捕捉剤であるクエン酸三ナトリウム二水和物（関東化学製、特級）１．０ｇを全体に均一に散布した。更に、金属イオン捕捉剤散布面に、該上側被覆シートと同サイズでホットメルト接着剤が塗布量５ｇ／ｍ2で塗布されたパルプ繊維の繊維ウエブを、その接着剤の塗布面が上側被覆シートと対向するように重ねた。次いで、繊維ウエブの上から、吸水性ポリマー（日本触媒（株）製、アクアリックＣＡ−Ｗ４）０．１３ｇを該繊維ウエブ全体に均一に散布した。更に、繊維ウエブの吸水性ポリマー散布面に、該繊維ウエブと同サイズでホットメルト接着剤が塗布量５ｇ／ｍ2で塗布された下側被覆シートとしてのティッシュペーパー（坪量１６ｇ／ｍ2）を、その接着剤の塗布面が前記吸水性ポリマー散布面と対向するように重ね、前記上側被覆シートにおける該繊維ウエブからの延出部分を該下側被覆シートの上面に巻き上げた後、該繊維ウエブの上下を反転させて、吸収層の略全体がティッシュペーパー（被覆シート）で被覆されてなる平面視において矩形形状の吸収体を得た。この吸収体を用いて、実施例１と同様にして生理用ナプキンを作製した。
【００６９】
〔実施例３〕
実施例１において、金属イオン捕捉剤として、クエン酸三ナトリウムに換えてエチレンジアミン四酢酸（ＥＤＴＡ）四ナトリウム（関東化学製  特級）を用い、且つ該金属イオン捕捉剤の散布量を０．５ｇとした以外は実施例１と同様にして生理用ナプキンを作製し、これを実施例３のサンプルとした。
【００７０】
〔実施例４〕
実施例１において、金属イオン捕捉剤として、クエン酸三ナトリウムに換えてグルコン酸ナトリウム（関東化学製  鹿１級）を用いた以外は実施例１と同様にして生理用ナプキンを作製し、これを実施例５のサンプルとした。
【００７１】
〔比較例１〕
実施例１において、金属イオン捕捉剤を使用しなかった以外は実施例１と同様にして生理用ナプキンを作製し、これを比較例１のサンプルとした。
【００７２】
〔比較例２〕
実施例１において、吸水性ポリマー及び金属イオン捕捉剤の両方を使用しなかった以外は実施例１と同様にして生理用ナプキンを作製し、これを比較例２のサンプルとした。
【００７３】
〔比較例３〕
実施例１において、金属イオン捕捉剤として、クエン酸三ナトリウムに換えてエチレンジアミン四酢酸（ＥＤＴＡ）二水素二ナトリウム二水和物（関東化学製  特級）を用いた以外は実施例１と同様にして生理用ナプキンを作製し、これを比較例３のサンプルとした。
【００７４】
〔比較例４〕
実施例１において、吸水性ポリマー及び金属イオン捕捉剤の使用量をそれぞれ４倍に増量した以外は実施例１と同様にして生理用ナプキンを作製し、これを比較例４のサンプルとした。
【００７５】
〔評価〕
実施例及び比較例で得られた生理用ナプキンについて、前記手順１〜３に従って赤色度合いａ*値を測定すると共に、前記＜浸漬後水のｐＨの測定方法＞に従って浸漬後水のｐＨを測定した。また、これら生理用ナプキンの吸収性能の評価として、下記の方法により液戻り量を測定した。また、金属イオン捕捉剤について前記＜捕捉剤添加後カルシウムイオン濃度の測定方法＞に従って捕捉剤添加後カルシウムイオン濃度を測定した。これらの結果を下記表１に示す。
【００７６】
尚、実施例及び比較例で得られた生理用ナプキンについて、前記＜厚みの測定方法＞に従って、７ｇ／ｃｍ2荷重下における厚みを測定したところ、比較例４以外のナプキンは５．５ｍｍ、比較例４のナプキンは５．９ｍｍであった。
【００７７】
＜液戻り量の測定方法＞
測定対象の生理用ナプキンを水平に置き、直径１ｃｍの注入口のついたアクリル板と錘を載せて、５ｇ／ｍ2の加圧下で該生理用ナプキンに血液６ｇを注入した。血液の注入完了後１分経過した後、アクリル板と錘を取り除き、生理用ナプキンの肌当接面上（表面シート上）に、７ｃｍ×１５ｃｍで坪量３０ｇ／ｍ2の吸収紙（市販のティッシュペーパー）を１０枚重ねて載置し、該吸収紙の上から６８ｇ／ｃｍ2の荷重を１分間かけた。荷重後、吸収紙１０枚を取り除き、該吸収紙１０枚の重さを測定した。この測定値と、予め求めておいた荷重前の吸収紙１０枚の重さの測定値とから、吸収紙１０枚に吸収された血液の重量を求め、該重量を液戻り量とした。該液戻り量が少ないほど、ナプキンの吸収性能が高く、高評価となる。
【００７８】
【表１】
0005107008.tif 000002
【００７９】
表１の結果から明らかなように、実施例１〜４のナプキンは、薄いにもかかわらず、実用上充分な吸収性能を有し且つ水洗いによって十分に赤みを除去することが可能なものである。実施例２及び４は、実施例１及び３に比してａ*値が大きく、赤み除去の点で若干劣る結果となったが、これは、実施例２においては主として金属イオン捕捉剤の存在箇所に、また、実施例４においては主として金属イオン捕捉剤の種類に、それぞれ起因するものと推察される。
これに対し、比較例１のナプキンは金属イオン捕捉剤を含有していないため、また、比較例３のナプキンは浸漬後水のｐＨが６．５未満であるため、何れも、ａ*値が大きく水洗いが容易とは言い難いものであった。
また、比較例２のナプキンは、吸水性ポリマーを含有していないため、水洗いの点では良好な結果が得られたものの、吸収性能（液戻り）の点で劣る結果となった。
また、比較例４のナプキンは、ａ*値が７を大きく超えており、水洗いが容易とは言い難い結果となったが、これは、主として、吸収層中における高吸水性ポリマーの含有量が５０ｇ／ｍ2を超えていることに起因するものと推察される。
【図面の簡単な説明】
【００８０】
【図１】本発明の生理用ナプキンの一実施形態の肌当接面側（表面シート側）を示す平面図である。
【図２】図１のＸ−Ｘ線断面を模式的に示す断面図である。
【符号の説明】
【００８１】
１  生理用ナプキン
２  表面シート（表面層）
３  裏面シート（裏面層）
４  吸収体
４１  吸水性ポリマー
４２  パルプ繊維
４３  吸収層
５  防水シート
６  防漏溝
７  第２の防漏溝
８  粘着部
９  エンドシール部
１０  金属イオン捕捉剤
１１  内部シート
【図１】
0005107008.tif 000003
【図２】
0005107008.tif 000004